(57)【要約】【課題】優れた調湿性能を有するとともに強度にも優れている調湿建材及びその効率的な製造方法を提供すること。【解決手段】本発明の調湿建材１０は、エンドグレインパネル２０からなる基材２の上下面２ａ，２ｂの少なくとも一方に、表面化粧層３が、該表面化粧層によって被覆された被覆部１１と、エンドグレインパネル２０の構成材２１の木口面２１ａ，２１ｂが露出した露出部１２とが生じるように設けられていることを特徴とする。【選択図】図２
2014190088.tif 000002
【特許請求の範囲】
【請求項１】
エンドグレインパネルからなる基材の上下面の少なくとも一方に、表面化粧層が、該表面化粧層によって被覆された被覆部と、該エンドグレインパネルの構成材の木口面が露出した露出部とが生じるように設けられていることを特徴とする調湿建材。
【請求項２】
前記エンドグレインパネルの構成材の比重が０．３５以下であることを特徴とする請求項１記載の調湿建材。
【請求項３】
前記表面化粧層が、曲げ強度を向上させ得る板状部材から形成されていることを特徴とする請求項１又は２記載の調湿建材。
【請求項４】
前記調湿建材は、一方向に長い形状を有しており、該調湿建材の長手方向の全長に亘って延在する被覆部を備えていることを特徴とする請求項３記載の調湿建材。
【請求項５】
前記表面化粧層が、耐水性を有していることを特徴とする請求項１〜４の何れか１項記載の調湿建材。
【請求項６】
前記露出部が、帯状若しくは格子状に形成されているか、又は模様状に形成されていることを特徴とする請求項１〜５の何れか１項記載の調湿建材。
【請求項７】
前記表面化粧層が、前記基材の上下面のそれぞれに、前記被覆部と前記露出部とが生じるように設けられていることを特徴とする請求項１〜６の何れか１項記載の調湿建材。
【請求項８】
前記基材の一面側と他面側とで、前記露出部の位置が異なっていることを特徴とする請求項７記載の調湿建材。
【請求項９】
請求項１〜８の何れか１項に記載の調湿建材の製造方法であって、
エンドグレインパネルに、表面化粧層を、前記被覆部より広い範囲に形成した後、該表面化粧層の一部を切削により除去して前記露出部を形成することを特徴とする、調湿建材の製造方法。
【発明の詳細な説明】
【技術分野】
【０００１】
本発明は、調湿建材及びその製造方法に関する。
【背景技術】
【０００２】
既存の調湿建材は、主に壁や天井として施工するものが多い。しかし、通常の住空間では、家具や収納が壁面とバッティングするため必要な吸放湿面積の確保が難しいことが多い。
そこで、壁や天井だけでなく、収納や家具にも調湿建材を用いることが考えられる。しかし、高い吸放湿性能を発揮させるためには、多孔質の基材を用いる必要があり、必然的に低密度の材料、即ち強度の低い材料しか選択肢がない。そのため、重荷がかかる棚板や衝撃が想定される戸板の代替として、従来の調湿建材を利用することは困難である。また、収納に調湿建材を使用する場合は、付加的な施工とならざるを得ず、スペース的にもコスト的にも圧迫する存在になりがちである。
【０００３】
また、調湿建材は多孔質のものが多いため、果汁・ソースその他の吸水による汚れや吸水膨潤によるクラックの発生が生じやすい。そこで、撥水処理や透湿性の表面化粧材を施すことで吸水による問題を克服する技術が開発されている。
特許文献１や２には、調湿性能を有する基材の表面に透湿性の表面材を接着してなる調湿建材が記載されており、それらの調湿建材においては、表面材の接着のための接着層に透湿性を持たせるために、シリカゲルを添加したり、透湿孔を形成させている。しかし、それらの調湿建材は、表面材の材質を選び、かつ接着剤も特殊な配合を要するため、製造コスト等が高くなる等の問題がある。
【０００４】
また、特許文献３や４には、表面をシリコーン系あるいはシラン系の撥水材で処理することで、調湿建材に、調湿性と撥水性の両方を発現させることが記載されている。しかし、調湿建材の表面あるいは中間層に、強度を高める面材を接着することはできず、用途が限定されてしまう。
【０００５】
また、特許文献５には、合板の片面を形成する単板に、該単板の繊維の配向方向と直交する方向に延びる複数本の溝を形成し、それらの溝内を含めた前記片面に尿素水等の調湿剤を付加して吸放湿性を向上させた板材が記載されている。しかし、この板材においては、尿素水等の調湿剤が必要であり、製造工程が複雑化する。他方、仮に調湿剤を用いない場合には、調湿性能に劣るものとなる。
【先行技術文献】
【特許文献】
【０００６】
【特許文献１】特開２００５−４８４３９号公報
【特許文献２】特開２００９−２２８３３９号公報
【特許文献３】特開２００５−１６３４７４号公報
【特許文献４】特開２００２−１３２１６号公報
【特許文献５】特開２０１２−５７４５６号公報
【発明の概要】
【発明が解決しようとする課題】
【０００７】
従って、本発明の目的は、上述した従来技術が有する課題を解決し得る調湿建材及びその製造方法を提供することにある。
【課題を解決するための手段】
【０００８】
本発明は、エンドグレインパネルからなる基材の上下面の少なくとも一方に、表面化粧層が、該表面化粧層によって被覆された被覆部と、該エンドグレインパネルの構成材の木口面が露出した露出部とが生じるように設けられていることを特徴とする調湿建材を提供するものである。
また、本発明は、上記の調湿建材の製造方法であって、エンドグレインパネルに、表面化粧層を、前記被覆部より広い範囲に形成した後、該表面化粧層の一部を切削により除去して前記露出部を形成することを特徴とする調湿建材の製造方法を提供するものである。
【発明の効果】
【０００９】
本発明の調湿建材は、優れた調湿性能を有するとともに強度にも優れている。
本発明の調湿建材によれば、意匠性に優れた調湿建材を安価に効率よく製造することができる。
【図面の簡単な説明】
【００１０】
【図１】図１は、本発明の調湿建材の一実施形態を示す斜視図である。
【図２】図２は、図１のＩＩ−ＩＩ線拡大断面図である。
【図３】図３は、調湿建材の基材を構成するエンドグレインパネルの一例を示す斜視図である。
【図４】図４は、本発明の調湿建材の他の実施形態を示す平面図である。
【図５】図５は、厚み１２．５ｍｍのエンドグレインパネルを用いた建材の試験体について、中湿域での周期定常吸放湿試験を４サイクル繰り返したときの吸湿量の変化を示すグラフである。
【図６】図６は、厚み２５．０ｍｍのエンドグレインパネルを用いた建材の試験体について、中湿域での周期定常吸放湿試験を４サイクル繰り返したときの吸湿量の変化を示すグラフである。
【図７】図７は、図５に示すグラフの１サイクル目の吸湿過程のデータから作成した現し率と吸湿量との関係を示すグラフである。
【図８】図８は、図６に示すグラフの１サイクル目の吸湿過程のデータから作成した現し率と吸湿量との関係を示すグラフである。
【発明を実施するための形態】
【００１１】
以下、本発明をその好ましい実施形態に基づいて詳細に説明する。
本発明の一実施形態である調湿建材１は、図１及び図２に示すように、エンドグレインパネル２０からなる基材２の上下面２ａ，２ｂの両方に、表面化粧層３が、該表面化粧層３によって被覆された被覆部１１と、エンドグレインパネル２０の構成材２１の木口面２１ａが露出した露出部１２とが生じるように設けられている。
【００１２】
より具体的に説明すると、本実施形態の調湿建材１は、図１に示すように、横長矩形状の断面形状を有し、一方向Ｘに長い形状を有している。
また、図２に示すように、エンドグレインパネル２０からなる基材２の上下面２ａ，２ｂの両方に表面化粧層３が設けられている。より詳細には、エンドグレインパネル２０からなる基材２の一方の面２ａには、図１に示すように、複数本の被覆部１１と複数本の露出部１２とが、それぞれ調湿建材１の長手方向Ｘに延びて形成されており、それらの被覆部１１及び露出部１２は、調湿建材１の幅方向Ｙに交互に形成されている。また、エンドグレインパネル２０からなる基材２の他方の面２ｂにも、複数本の被覆部１１と複数本の露出部１２とが、それぞれ調湿建材１の長手方向Ｘに延びて形成されており、それらの被覆部１１及び露出部１２も、調湿建材１の幅方向Ｙに交互に形成されている。
【００１３】
エンドグレインパネル２０は、図３に示すように、ひき板や小角材等から得たブロック状の小片を構成材２１とし、それらの構成材２１を、それぞれの両木口面２１ａ，２１ｂがパネルの上下面２ａ，２ｂを形成するように集成接着してなるものである。木口面２１ａ，２１ｂは、木材を、木の繊維方向（幹や枝の軸方向）と直角に切断した面である。
【００１４】
エンドグレインパネル２０は、６面のうちの面積が最大の一対の面が上下面２ａ，２ｂであり、その上下面２ａ，２ｂのそれぞれに前述した表面化粧層３を有している。エンドグレインパネル２０は、上下面２ａ，２ｂが、構成材２１の木口面２１ａ，２１ｂからなるため、エンドグレインパネル２０を、調湿建材１の基材２として、その上下面２ａ，２ｂの一方又は両方の一部が露出するように用いるだけでも、優れた調湿性能を有する調湿建材１を得ることができる。
【００１５】
即ち、エンドグレインパネル２０からなる基材２の上下面２ａ，２ｂの一方又は両方に形成された被覆部１１においては、エンドグレインパネル２０の構成材２１の木口面２１ａ又は２１ｂが、表面化粧層３によって被覆されており、表面の強度が向上しているが、その一方において、該木口面２１ａを介した吸放湿が阻害されているか又は低下している。しかし、露出部１２においては、エンドグレインパネル２０の構成材２１の木口面２１ａ又は２１ｂが、表面化粧層３によって被覆されていない状態で存在するため、該木口面２１ａ又は２１ｂを介してエンドグレインパネル２０内への吸湿及び該パネル２０内からの放湿が良好に行われる。これにより、本実施形態の調湿建材１は、優れた調湿性能を有するとともに強度にも優れたものとなる。
【００１６】
エンドグレインパネル２０の構成材２１は、いかなる樹種から得られたものであっても良く、例えば、バルサ、ファルカタ、キリ（桐）、ヒノキ、スギ、ケヤキ、ナラ、タモ、チェリー、ウォルナット等が挙げられるが、エンドグレインパネルへの加工性や、調湿性能が高く且つ軽量の調湿建材を得る観点から、エンドグレインパネルの構成材２１の樹種は、バルサ、ファルカタ又はキリ（桐）であることが好ましい。同様の観点から、エンドグレインパネル２０の構成材２１は、その比重は０．３５以下であることが好ましく、０．１０以上０．３５以下であることがより好ましい。
【００１７】
表面化粧層３は、エンドグレインパネル２０の曲げ強度や表面の強度等の強度を補強し得るものであり、その材質や厚み等には特に制限はない。
しかし、表面化粧層３は、曲げ強度を向上させ得る板状部材から形成されていることが、比較的強度が弱いエンドグレインパネルの曲げ強度等を向上させ、曲げ強度等に優れた調湿建材を得る観点から好ましい。
【００１８】
板状部材３０は、板状の形態を有し、各種公知の接着剤によりエンドグレインパネルからなる基材２の表面に接合することで、エンドグレインパネルの強度を補強することができるものである。
板状部材としては、例えば、合板、ＬＶＬ等の単板積層材、ＭＤＦ、パーティクルボード等の木質材や木材、ポリオレフィンやポリエステル等の各種の合成樹脂からなる樹脂板、アルミやステンレス、銅等の金属からなる金属板、大理石やセラミックからなる板、これら２種以上の積層材等が挙げられる。板状部材は、木質材や木材の中間や表面に合成樹脂層を設けたものであっても良い。板状部材は、木質材や木材を基材とし、該基材の調湿建材１の表面側の面が、単板や、合成樹脂、紙等からなる化粧シート、塗工層等で化粧されていることが好ましい。
板状部材３０は、調湿建材の曲げ強度の向上の観点から、その厚みが、好ましくは０．５ｍｍ以上、より好ましくは１．０ｍｍ以上であり、更に好ましくは０．５〜５．０ｍｍ、特に好ましくは１．０〜３．０ｍｍである。
【００１９】
板状部材３０の表面に設ける塗工層の形成に用いる塗料等としては、例えば、メラミン樹脂系の塗料、フェノール樹脂系の塗料、アクリルウレタン樹脂系の塗料、エポキシ樹脂系の塗料等を用いることができる。
本発明の調湿建材は、エンドグレインパネル２０の表面に、このような塗料により直接塗工層が形成されているものであっても良い。エンドグレインパネルは、構成材の木口面が一対の広い面の表面を形成するため、表面が柔らかく傷付き易い場合が多い。塗工層を、被覆部と露出部とが生じる所定の態様で設けておくことにより、物を載せる棚板等として使用しても、表面に傷が付きにくくなる。
板状部材３０の基材の表面、又はエンドグレインパネル２０の表面に設ける塗工層の厚みは、好ましくは０．０５ｍｍ以上、より好ましくは０．１ｍｍ以上であり、更に好ましくは０．１〜２．０ｍｍ、特に好ましくは０．２〜２．０ｍｍである。
なお、露出部を形成した板状部材や塗工層は、それ自体で意匠性を有するため、表面化粧材として使用する板状部材や塗工層は、表面に化粧シート等が貼着されているものに限られない。
【００２０】
本実施形態の調湿建材１は、図１に示すように、一方向Ｘに長い形状を有しており、被覆部１１が、調湿建材１の長手方向Ｘの全長に亘っている。そのため、調湿建材１は、一層、曲げ剛性等に優れたものとなっている。長手方向Ｘの全長に亘る被覆部１１は、エンドグレインパネル２０からなる基材２の上下面２ａ，２ｂの一方のみに形成されていても良いし、該上下面２ａ，２ｂの両方に形成されていても良い。
【００２１】
また、表面化粧層３は、耐水性を有していることが好ましい。表面化粧層３の耐水性は、水平にした表面に０．１ｍｌの水道水を載せて１５分程度放置しても、当該水が表面化粧層３の内部に染み込まずに、拭くだけで当該水を跡を残さずに除去できる程度の耐水性を有することが好ましい。
表面化粧層３に耐水性を持たせるには、例えば、表面化粧層３として、ポリオレフィンやポリエステル等の耐水性の合成樹脂からなる板状部材やそのような耐水性の合成樹脂からなるコート層を表面に有する板状部材を用いたり、表面化粧層３として耐水性塗料を用いたコート層を形成する。表面化粧層３が耐水性であると、調湿建材の表面に液体がしみ込むことによる表面の汚れや、吸水膨潤によりクラックが発生することを防止することができる。
【００２２】
本実施形態の調湿建材１によれば、吸放湿性能に優れたエンドグレインパネル２０を基材２として用いるとともに、該基材２の上下面２ａ，２ｂの両方に、表面化粧層３を被覆部１１と露出部１２とが形成されるように設けてあるため、露出部１２により、充分な調湿性能を確保しつつ、被覆部１１により、曲げ強度や耐摩耗性等の強度を確保することができる。
このような効果は、基材２の一方の面のみに表面化粧層３を被覆部１１と露出部１２とが形成されるように設けてある場合にも奏される。
【００２３】
また、表面化粧層３が非又は低透湿性である場合、被覆部１１においては、エンドグレインパネル２０の構成材２１の木口面２１ａ，２１ｂを介したエンドグレインパネル２０の吸放湿が阻害（吸放湿性能の低下も含む）される。そのため、吸放湿が阻害される被覆部１１と、吸放湿が阻害されない露出部１２とを、適宜の面積割合で形成することによって、調湿建材１に付与する調湿性能と強度のバランスを適宜に調整することもできる。
なお、表面化粧層３が非透湿性の場合、その表面化粧層３は、エンドグレインパネル２０の上下面２ａ，２ｂの少なくとも何れか一方に、露出部の面積率が１０〜９０％となるように設けられていることが好ましく、露出部の面積率が２０〜６０％となるように設けられていることが好ましい。
【００２４】
また、本発明の調湿建材における表面化粧層は、前述したように、エンドグレインパネルの曲げ強度や表面の強度等の補強し得る各種の材質や厚みのものを採用することができ、表面化粧層として、板状部材を用いる場合においても、その接着層が透湿性を有する必要はないため、接着剤として、調湿材を含む等の特殊な接着剤を用いる必要がない。
従って、調湿建材の具体的な用途等に応じて適宜の表面化粧層や接着剤を用いることができ、製造コストを抑制して安価に調湿建材を製造することができる。また、寸法的にも、棚板や家具の構成部材等の具体的な用途を想定した従来の好ましい形状及び寸法と同様の形状及び寸法の調湿建材とすることができ、そのため、従来の建材の製造ライン等を活用して一層安価且つ効率よく製造することができる。
【００２５】
また、本実施形態の調湿建材１においては、エンドグレインパネル２０の構成材２１の木口面の露出面積が、エンドグレインパネル２０自体に比して少ないことによって意匠性が向上している他、露出部１２が、図１に示すように、ストライプ状に形成されているため、一層、意匠性に優れている。
本発明における被覆部１１及び露出部１２の個々の大きさ、形状、面積比等は、図１に示すようなものに制限されず、意匠性を考慮して適宜に変更可能である。例えば、図４は、被覆部１１と露出部１２との他の形成態様の例を示す図である。図１に示す実施形態においては、露出部１２が、帯状に形成されていたが、図４（ａ）に示す実施形態においては、露出部１２が格子状に形成されており、図４（ｂ）〜図４（ｄ）に示す各実施形態においては、露出部１２が散点模様状に形成されている。
本発明によれば、上述した実施形態の調湿建材１や図４に示す各実施形態の調湿建材のように、被覆部１１と露出部１２との形成態様を工夫することで、意匠性に優れた多様な調湿建材を提供することができる。
【００２６】
本発明の調湿建材は、上述した図１及び図２に示す調湿建材１のように、表面化粧層３が、基材２の上下面２ａ，２ｂのそれぞれに、被覆部１１と露出部１２とが生じるように設けられていることが、狭い空間に調湿性能を発揮し得る広い面積を確保して高い調湿効果を得る観点等から好ましい。
【００２７】
また、基材の上下面のそれぞれに表面化粧層３を形成する場合、図１及び図２に示すように、一面側と他面側とで露出部１２の位置が重なっていても良いが、一面側と他面側とで露出部１２の位置が異なっていることも、エンドグレインパネルの広い部分の吸湿性能を効果的に活用でき、露出部１２の面積率を低く抑えつつ、高い吸湿性能を得る観点から好ましい。
基材の上下面の一面側と他面側とで露出部１２の位置が異なる形態には、一面側の露出部１２と他面側の露出部１２とが全く重なる部分を有しない形態と、一面側の露出部１２と他面側の露出部１２とが重なる部分と重ならない部分を有する形態とが含まれる。後者の場合、一面側の露出部１２と他面側の露出部１２とが重なる部分の面積が、一面側の露出部１２及び他面側の露出部１２のそれぞれの面積に対して、好ましくは５０％以下であり、より好ましくは３０％未満であり、更に好ましくは１０％未満である。なお、基材の上下面の一面側と他面側とで露出部１２の位置が重なるとは、一方の露出部が、基材又は調湿建材の厚み方向と平行に投影したときに他方の露出部と重なることを意味する。
【００２８】
また、本発明の調湿建材においては、例えば、図２に示すように、通常、露出部１２は、被覆部１１に対して凹んだ溝部又は凹部となっている。露出部１２は、図２に示す基材の上面２ａ側の露出部１２のように、エンドグレインパネル２０の構成材２１の木口面２１ａの位置が、被覆部１１におけるエンドグレインパネル２０の表面２ａの位置と同じであっても良いし、図２に示す基材の下面２ｂ側の露出部１２のように、エンドグレインパネル２０の構成材２１の木口面２１ａの位置が、被覆部１１におけるエンドグレインパネル２０の表面２ｂの位置よりも基材２の内部方向へ凹んでいても良い。
【００２９】
但し、露出部１２が、基材２の内部方向へ大きく凹んでいると、露出部１２と重なる部分に存在するエンドグレインパネルの体積量が少なくなり、該露出部１２を介した吸放湿量が低下する傾向がある。特に、エンドグレインパネルの厚みが薄い場合には、その傾向が顕著となる。そのため、露出部１２における木口面２１ａ，２１ｂの、エンドグレインパネル２０の表面２ａ,２ｂからのへこみ量ｔ１２は、エンドグレインパネル２０の全厚ｔの１０％以下であることが好ましく、より好ましくは５％以下、更に好ましくは１％以下である。エンドグレインパネルの両面に凹み部を形成する場合、エンドグレインパネル２０の表面２ａ,２ｂからのへこみ量ｔ１２は、合計で、上記の各範囲エンドグレインパネル２０の全厚ｔの１０％以下であることが好ましく、より好ましくは５％以下、更に好ましくは１％以下である。
【００３０】
また、高い調湿性能を得る観点から、エンドグレインパネル２０の全厚ｔは、１０ｍｍ以上であることが好ましく、２５ｍｍ以上であることがより好ましい。エンドグレインパネル２０の全厚ｔの上限は、特にないが、軽量な調湿建材を得る観点等からは、５０ｍｍ以下であることが好ましい。
図２に示す調湿建材１の露出部１２においては、エンドグレインパネルの構成材２１を構成する木材の切断面又は切削面が、吸放湿性能を低下させるような部材や塗工層に被覆されずに露出している。
【００３１】
本発明の調湿建材は、例えば、エンドグレインパネルの片面又は両面に、表面化粧層を、被覆部より広い範囲、好ましくは全面に形成した後、該表面化粧層の一部を切削により除去して露出部を形成することにより容易に製造することができる。この方法によれば、例えば、板状部材や塗工層を形成した後、ＮＣルーター等の公知の切削装置で切削することにより、露出部を形成することができ、所望の形状の露出部を高精度に形成することができる。そのため、意匠性に優れた調湿建材を安価に効率よく製造することができる。
また、本発明の調湿建材は、予め帯状に加工したり、開口部を形成した板状部材を、エンドグレインパネルに接合して形成することもできる。この方法によっても、意匠性に優れた調湿建材を効率よく製造することができる。
【００３２】
本発明の調湿建材は、店舗の戸棚等の建築物の内装材や、家具や楽器等の構成部材等の多様な用途に用いることができ、それぞれが配される空間の調湿を行うことができる。建築物の内装材としては、店舗や住宅の居室に配される棚の棚板や、天井に配されるルーバー、格子戸、階段手すり柱、パーテーション等が挙げられる。家具や楽器等の構成部材としては、収納扉、棚板、側板や、ピアノやオルガンの天板等が挙げられる。調湿建材は、エンドグレインパネルからなる基材の上下面を水平方向と平行にして使用しても良いし、鉛直方向と平行にして使用しても良い。
【００３３】
以上、本発明をその好ましい実施形態を示して説明したが、本発明は、上述した実施形態に制限されず、種々変形可能である。
例えば、露出部１２に形成される溝は、図２に示すように、溝の側面と底面とが略直角のものに代えて、一対の側面間の距離が底面に近づくにつれて拡大する逆台形状のものであっても良いし、一対の側面間の距離が底面に近づくにつれて減少する台形状のものであっても良い。逆台形状又は台形状の断面を有する溝の場合、露出部の面積率を算出するための露出部の面積は、当該溝の底面の平面視面積とする。
【００３４】
また、上述した実施形態の調湿建材１は、基材２の上下面のそれぞれに、表面化粧層３が、被覆部１１及び露出部１２が形成されるように設けられていたが、基材２の一方の面のみに、表面化粧層３が、被覆部１１及び露出部１２が形成されるように設けられていても良い。その場合、基材２の他方の面は、全面が被覆部１１となるように表面化粧層３が形成されていても良いし、全面が露出部１２となっていても良い。また、表面化粧層３を、被覆部１１及び露出部１２が形成されるように設ける場合、その露出部１２は、調湿建材１の幅方向の一端側に偏らせて形成されていても良いし、調湿建材１の幅方向の中央部のみ、あるいは両端部のみに形成されていても良い。また、エンドグレインパネル２０からなる基材２の上下面以外の面は、それぞれ、表面化粧層３と同種又は異種の化粧材４で被覆されていても良いし、エンドグレインパネルの表面が露出していても良い。
【実施例】
【００３５】
次に、本発明を実施例に基づいてより具体的に説明するが、本発明は、以下の実施例によって何ら限定されるものではない。
【００３６】
１．試験体の製造
構成材が比重０．３５以下のバルサ材からなるエンドグレインパネルの片面に、ポリエステル樹脂からなる樹脂コート層を表面に有する合板（以下「ポリ合板」という）を、通常の酢酸ビニル樹脂エマルジョン系の接着剤を用いて接合してブロックボードを製造した。なお、エンドグレインパネルは、厚みが１２．５ｍｍのものと、厚みが２５．０ｍｍのものとを用い、厚みの異なる２種類のブロックボードを製造した。
この２種類のブロックボードのそれぞれにおけるポリ合板からなる面に、パネルソーを用いて１０ｍｍ幅のスリット（溝）を形成して複数本の露出部を形成した。スリット（溝）の深さは、ポリ合板の厚みに一致させた。そして、吸放湿性能を評価するため、スリットを設けた１面以外の５面については透湿性のないアルミテープ又はアルミシートで被覆して、吸放湿試験に供する建材の試験体を得た。試験体は、形成する露出部の本数を異ならせて、露出部の面積率が異なる複数種類を製造した。露出部の面積率（以下「現し率」ともいう）は、エンドグレインパネルの上面又は下面の全面積に対する、その面に形成された露出部の面積の割合（百分率）である。
【００３７】
２．調湿性能の評価
得られた試験体について、一般社団法人日本建材・住宅設備産業協会が定める「調湿建材登録・表示制度」に関する調湿建材判定基準（平成２４年４月１日改定）の方法及び判定基準に従い、調湿建材として認定されるための吸放湿量の基準を満たすか否かを評価した。
上記の調湿建材判定基準に定められる吸放湿量の基準は、ＪＩＳ  Ａ１４７０−１に準拠した中湿域（相対湿度範囲５０％−７５％）の吸湿量、放湿量が、それぞれの時間において表１の規定に適合することである。なお、中湿域（相対湿度範囲５０％−７５％）の吸湿量、放湿量の測定は、２３℃７５％ＲＨの吸湿過程を１２時間、２３℃５０％ＲＨの放湿過程１２時間の計２４時間を１サイクルとし、それを４サイクル繰り返して、吸湿量の変化を測定して行った。
【００３８】
【表１】
2014190088.tif 000003
【００３９】
厚み１２．５ｍｍのエンドグレインパネルを用いた試験体についての結果を、図５のグラフに示し、厚み２５．０ｍｍのエンドグレインパネルを用いた試験体についての結果を、図６のグラフに示した。
図５に示す結果を見ると、エンドグレインパネルの厚みが１２．５ｍｍの試験体は、現し率を４０％又は５６％とすることにより、表１に示す基準を満たすことが判る。また、図６に示す結果を見ると、エンドグレインパネルの厚みが２５ｍｍの試験体は、現し率を４０％とすることにより、表１に示す基準を満たすことが判る。
【００４０】
また、図５及び図６には、表１に示す基準を満たさない試験体についての結果が併せて示されているが、図７及び図８に示すように、吸湿過程３，６及び１２時間後の吸湿量について、それらの試験体を含めて、横軸を現し率、縦軸を吸湿量とするグラフを作成すると、各時点において、表１に示す吸湿量を満たすために必要な現し率が判る。
従って、吸湿過程３，６及び１２時間後の吸湿量が何れも表１に示す条件を満たすことになる現し率を求めることによって、表１に示す基準を満たす調湿建材とするために必要な現し率を求めることもできる。
但し、図５及び図６に示す結果は、片面のみに露出部を形成した試験体についての結果であり、両面に露出部を形成した場合には、より小さい現し率で、調湿建材としての登録を受けることができる可能性もある。
このように、本発明の調湿建材によれば、エンドグレインパネルの厚みと現し率とを適宜に調節することで、調湿建材登録・表示制度において調湿建材として認定され得る高い調湿性能を有する調湿建材とすることも可能である。
【符号の説明】
【００４１】
１  調湿建材
２  基材
２ａ，２ｂ  基材の上下面
２０  エンドグレインパネル
２１  構成材
２１ａ，２１ｂ  構成材の木口面
３  表面化粧層
１１  被覆部
１２  露出部
３０  板状部材
【図１】
2014190088.tif 000004
【図２】
2014190088.tif 000005
【図３】
2014190088.tif 000006
【図４】
2014190088.tif 000007
【図５】
2014190088.tif 000008
【図６】
2014190088.tif 000009
【図７】
2014190088.tif 000010
【図８】
2014190088.tif 000011